(57)【要約】  所望の重合度のフルオロアルキルアイオダイドの選択率が高く、かつ生産性が高いフルオロアイドダイドの製造方法を提供する。  ＲｆＩ（ただし、Ｒｆは、炭素数が４以下のフルオロアルキル基を表す。）で表されるフルオロアルキルアイオダイド（１）とテトラフルオロエチレンをラジカル開始剤存在下で反応させてＲｆＣＦ２ＣＦ２Ｉで表されるフルオロアルキルアイオダイド（２）を製造する方法において、フルオロアルキルアイオダイド（１）にテトラフルオロエチレンとラジカル開始剤とを供給して反応させる第１段反応ステップと、第１段反応ステップで生成した反応混合物（１）にラジカル開始剤またはラジカル開始剤とテトラフルオロエチレンとを供給して反応させる次段の反応ステップを（ｎ−１）回（ただしｎは２または３以上の整数）繰り返すことを特徴とする。
2011152499.tif 000002
【特許請求の範囲】
【請求項１】
下記式（１）で表されるフルオロアルキルアイオダイド（１）とテトラフルオロエチレンをラジカル開始剤存在下で反応させて下記式（２）で表されるフルオロアルキルアイオダイド（２）を製造する方法において、
ＲｆＩ  ・・・（１）
ＲｆＣＦ２ＣＦ２Ｉ  ・・・（２）
（ただし、Ｒｆは、炭素数が４以下のフルオロアルキル基を表す。）
フルオロアルキルアイオダイド（１）にテトラフルオロエチレンとラジカル開始剤とを供給して反応させる第１段反応ステップと、第１段反応ステップで生成した反応混合物（１）にラジカル開始剤またはラジカル開始剤とテトラフルオロエチレンとを供給して反応させる第２段反応ステップによりフルオロアルキルアイオダイド（１）とフルオロアルキルアイオダイド（２）とを含有する反応混合物（２）を製造すること、
各反応ステップにおけるテトラフルオロエチレンの最大存在量を、フルオロアルキルアイオダイド（１）とフルオロアルキルアイオダイド（２）の合計モル数に対して０．０１〜１０モル％の範囲に維持すること、
各反応ステップにおけるラジカル開始剤の最大存在量を、フルオロアルキルアイオダイド（１）とフルオロアルキルアイオダイド（２）の合計モル数に対して、０．０００５〜０．５モル％とすること、
第２段反応ステップ終了後における反応混合物（２）中におけるフルオロアルキルアイオダイド（１）の反応率を１０％以下とすること
を特徴とするフルオロアルキルアイオダイド（２）の製造方法。
【請求項２】
下記式（１）で表されるフルオロアルキルアイオダイド（１）とテトラフルオロエチレンをラジカル開始剤存在下で反応させて下記式（２）で表されるフルオロアルキルアイオダイド（２）を製造する方法において、
ＲｆＩ  ・・・（１）
ＲｆＣＦ２ＣＦ２Ｉ  ・・・（２）
（ただし、Ｒｆは、炭素数が４以下のフルオロアルキル基を表す。）
フルオロアルキルアイオダイド（１）にテトラフルオロエチレンとラジカル開始剤とを供給して反応させる第１段反応ステップと、前段の反応ステップで生成した反応混合物（ｎ−１）にラジカル開始剤またはラジカル開始剤とテトラフルオロエチレンとを供給して反応させる次段の反応ステップを（ｎ−１）回（ただしｎは３以上の整数）繰り返すことからなる、合計ｎ回の反応ステップによりフルオロアルキルアイオダイド（１）とフルオロアルキルアイオダイド（２）とを含有する反応混合物（ｎ）を製造すること、
各反応ステップにおけるテトラフルオロエチレンの最大存在量を、フルオロアルキルアイオダイド（１）とフルオロアルキルアイオダイド（２）の合計モル数に対して０．０１〜１０モル％の範囲に維持すること、
各反応ステップにおけるラジカル開始剤の最大存在量を、フルオロアルキルアイオダイド（１）とフルオロアルキルアイオダイド（２）の合計モル数に対して、０．０００５〜０．５モル％とすること、
第ｎ段の反応ステップ終了後における反応混合物（ｎ）中におけるフルオロアルキルアイオダイド（１）の反応率を１０％以下とすること
を特徴とするフルオロアルキルアイオダイド（２）の製造方法。
【請求項３】
各反応ステップの前に、フルオロアルキルアイオダイド（１）および／またはフルオロアルキルアイオダイド（２）、テトラフルオロエチレン、ラジカル開始剤を攪拌機にて混合する工程を有する請求項１または２に記載の製造方法。
【請求項４】
反応混合物（２）または第ｎ段の反応ステップ終了後における反応混合物（ｎ）からフルオロアルキルアイオダイド（２）を分離する工程（ｄ）を有する請求項１〜３のいずれかに記載の製造方法。
【請求項５】
各反応ステップの反応温度が、４０〜１２０℃である請求項１〜４のいずれかに記載の製造方法。
【請求項６】
前記反応混合物（２）または前記反応混合物（ｎ）からフルオロアルキルアイオダイド（２）を分離した後、フルオロアルキルアイオダイド（１）を第１段反応ステップでのフルオロアルキルアイオダイド（１）として使用する請求項１〜５のいずれかに記載の製造方法。
【請求項７】
前記フルオロアルキルアイオダイド（１）が、Ｃ４Ｆ９Ｉ、またはＣ４Ｆ９ＩとＣ２Ｆ５Ｉの混合物である、請求項１〜６のいずれかに記載の製造方法。
【請求項８】
前記フルオロアルキルアイオダイド（２）が、Ｃ６Ｆ１３Ｉである、請求項１〜７のいずれかに記載の製造方法。
【請求項９】
前記ラジカル開始剤が、含フッ素過酸化物である、請求項１〜８のいずれかに記載の製造方法。
【請求項１０】
前記フルオロアルキルアイオダイド（１）の反応率が１．８〜５％であり、かつ、炭素数８以上のフルオロアルキルアイオダイドの選択率が６％以下である、請求項１〜９のいずれかに記載の製造方法。
【発明の詳細な説明】
【技術分野】
【０００１】
本発明は、テロメル化反応によるフルオロアルキルアイオダイドの製造方法に関する。
【背景技術】
【０００２】
フルオロアルキルアイオダイド（以下、ＲｆＩとも表記する）は、撥水・撥油性ラテックスを構成するアクリル酸フルオロアルキルエステルの合成原料、フッ素系界面活性剤の合成原料などの合成原料として有用である。【０００３】
最近、ＥＰＡ（米国環境保護庁）によって、炭素数が８以上のパーフルオロアルキル基（以下、パーフルオロアルキル基をＲＦ基とも表記する。）を有する化合物は、環境、生体中で分解し、分解生成物が蓄積するおそれがある点、すなわち環境負荷が高いおそれがある点が指摘されている。そのため、炭素数が８以上のＲｆ基を有する化合物をできるだけ減らすことが要求されている。【０００４】
フルオロアルキルアイオダイドは、その用途によっても異なるが、撥水・撥油性を得るために望まれるＲｆの炭素鎖長は、通常Ｃ４以上である。このような炭素鎖長のＲＦＩの製造には、短鎖ＲｆＩをテロゲン（ｔｅｌｏｇｅｎ）とし、タキソゲン付加による鎖長伸長すなわちテロメル化反応（Ｔｅｌｏｍｅｒｉｚａｔｉｏｎ）が利用される。タキソゲン（ｔａｘｏｇｅｎ）としては、通常テトラフルオロエチレンＣＦ２ＣＦ２（以下、ＴＦＥとも表記する）が使用され、したがってテロマー（ｔｅｌｏｍｅｒ）のフルオロアルキルアイオダイドＲＦＩは、Ｒｆ（ＣＦ２ＣＦ２）ｎＩ（ｎは重合度）として得られる。出発原料のテロゲンＲｆＩは、代表的にＣ２Ｆ５Ｉであり、テトラフルオロエチレンとＩＦ５とＩ２とから合成される。【０００５】
上記テロメル化反応の単純な実施では、主としてテロゲンとタキソゲンとの１：１付加体が生成し、より高度に鎖長伸長されたテロマーはわずかしか得られない。このテロメル化反応に過酸化物などのフリーラジカル発生触媒を使用すれば、Ｃ６〜Ｃ１２のＲＦＩの生成効率を高められることが知られている（特許文献１など参照）。該公報には、Ｃ２Ｆ５ＩとＣ４Ｆ９Ｉとの混合物テロゲンの使用も開示される。ここでの反応は、一段階で実施される液相反応である。【０００６】
上記フリーラジカル発生による反応以外にも、テロメル化反応として、レドックス系を利用する触媒反応あるいは熱的反応が知られている。炭素数が８以上の化合物を減らすためには、所望の特性を得るための特定鎖長範囲の狭い分布をもつか、あるいは単一鎖長のテロマーの生成が望まれる。しかし、上記いずれの方法も、単一鎖長に対する選択性は低く、鎖長制御は困難であり、鎖長分布の広いテロマー混合物が得られる。【０００７】
上記のうち、テロゲンおよびタキソゲンを気相で反応させる熱的反応では、テロゲン／タキソゲン比を大きくすれば、Ｃ１４を超える長鎖テロマーの生成割合を低減できることが知られている。この気相反応において、長鎖テロマーの生成割合を低減するために、タキソゲンＴＦＥを管型反応器の入口および別の場所から分けて供給する連続的プロセスも提案されている（たとえば特許文献２参照）。該公報には、逐次生成するＣ４、Ｃ６鎖長のテロマーを出発原料Ｃ２とともにテロゲンとして用いれば、出発原料Ｃ２単独テロゲンの場合に比べて鎖長分布が狭まることも開示されている。【０００８】
さらに上記気相の熱的テロメル化反応において、炭素鎖長の選択性を改善するために、最終鎖長より短いテロマーを反応器の所定帯域に循環することが提案されている（たとえば特許文献３参照）。【０００９】
上記のような気相テロメル化反応によれば、鎖長分布の比較的狭いフルオロアルキルアイオダイドテロマーを得ることができるが、原料タキソゲンあるいは循環テロマーの反応器への導入など、極めて限定された条件での実施が求められる。また、気相反応であるが故に反応中に発生するフルオロアルキルラジカルのカップリングによるパーフルオロアルキル化合物が不純物として生成するという課題が付随する。【００１０】
一方、触媒を用いる液相反応は、本質的に上記気相反応に比べて反応温度が低いことから、エネルギー的利点があり、また熱的に不安定なタキソゲン（ＴＦＥ）が分解しにくい利点がある。この液相反応を細長い円筒状反応空間で行い、円筒状反応空間を出た反応混合物を分離し、反応の進行したテロマーを抜出す一方、所望鎖長に達しないテロマーおよび反応原料を反応系の最初に循環させる方法が開示されている（特許文献４参照）。特許文献４には、Ｃ８鎖長以上のテロマーの生成割合を改善できたことが示されている。また、上記循環により廃ガスを低減することができる。【００１１】
また、液相反応において、初期原料テロゲンとＴＦＥとの反応混合物を３つのフラクションに分離し、ＴＦＥの重合度が所望重合度より１だけ低い２つめのフラクションを第２の反応器で反応させる方法が提案されている（特許文献５参照）。この方法では、２段反応により所望重合度以上のテロマー混合物を得ている。２つの反応器はいずれも特別な反応器を必要とせず、それぞれオートクレーブなどで実施している。【００１２】
上記のような液相法によるテロメル化反応は、気相法に対し、操作面およびエネルギー面で利点があり、またパーフルオロアルキル化合物などの不純物の副生のない点でも有利である。液相法によるテロメル化反応により、所望鎖長以上のテロマーを得ることはできるが、鎖長制御は困難で、特に、所望の炭素鎖長よりも長鎖テロマーの生成を抑制することは困難である。鎖長制御しうるものとして公知の反応方法を適用しても、鎖長分布の広いテロマーが得られるのが実情である。また連続運転においては、反応生成物から未反応物を極力抜き出せば鎖長制御されたテロマーを得ることはできるが、それにより生産効率は著しく低下する。このように、液相法によるテロメル化プロセスにより、所望の鎖長に狭い分布をもつフルオロアルキルアイオダイドテロマー、特に目的とする単一炭素鎖長のフルオロアルキルアイオダイドテロマーを製造効率よく得ることは困難である。
【先行技術文献】
【特許文献】
【００１３】
【特許文献１】米国特許第３２２６４４９号明細書
【特許文献２】特開平５−２５５１４６号公報
【特許文献３】特開平６−３０５９９５号公報
【特許文献４】特開平６−２０６９０８号公報
【特許文献５】国際公開０２−０６２７３５号パンフレット
【発明の概要】
【発明が解決しようとする課題】
【００１４】
本発明は、環境負荷の小さいフルオロアルキルアイオダイドを選択的に、かつ効率的に製造するフルオロアルキルアイドダイドの製造方法を提供することである。
【課題を解決するための手段】
【００１５】
本発明は、以下の構成を有するフルオロアルキルアイオダイドの製造方法を提供する。
［１］下記式（１）で表されるフルオロアルキルアイオダイド（１）とテトラフルオロエチレンをラジカル開始剤存在下で反応させて下記式（２）で表されるフルオロアルキルアイオダイド（２）を製造する方法において、
ＲｆＩ  ・・・（１）
ＲｆＣＦ２ＣＦ２Ｉ  ・・・（２）
（ただし、Ｒｆは、炭素数が４以下のフルオロアルキル基を表す。）
フルオロアルキルアイオダイド（１）にテトラフルオロエチレンとラジカル開始剤とを供給して反応させる第１段反応ステップと、第１段反応ステップで生成した反応混合物（１）にラジカル開始剤またはラジカル開始剤とテトラフルオロエチレンとを供給して反応させる第２段反応ステップによりフルオロアルキルアイオダイド（１）とフルオロアルキルアイオダイド（２）とを含有する反応混合物（２）を製造すること、
各反応ステップにおけるテトラフルオロエチレンの最大存在量を、フルオロアルキルアイオダイド（１）とフルオロアルキルアイオダイド（２）の合計モル数に対して０．０１〜１０モル％の範囲に維持すること、
各反応ステップにおけるラジカル開始剤の最大存在量を、フルオロアルキルアイオダイド（１）とフルオロアルキルアイオダイド（２）の合計モル数に対して、０．０００５〜０．５モル％とすること、
第２段反応ステップ終了後における反応混合物中（２）におけるフルオロアルキルアイオダイド（１）の反応率を１０％以下とすること
を特徴とするフルオロアルキルアイオダイド（２）の製造方法。
［２］下記式（１）で表されるフルオロアルキルアイオダイド（１）とテトラフルオロエチレンをラジカル開始剤存在下で反応させて下記式（２）で表されるフルオロアルキルアイオダイド（２）を製造する方法において、
ＲｆＩ  ・・・（１）
ＲｆＣＦ２ＣＦ２Ｉ  ・・・（２）
（ただし、Ｒｆは、炭素数が４以下のフルオロアルキル基を表す。）
フルオロアルキルアイオダイド（１）にテトラフルオロエチレンとラジカル開始剤とを供給して反応させる第１段反応ステップと、前段の反応ステップで生成した反応混合物（ｎ−１）にラジカル開始剤またはラジカル開始剤とテトラフルオロエチレンとを供給して反応させる次段の反応ステップを（ｎ−１）回（ただしｎは３以上の整数）繰り返すことからなる、合計ｎ回の反応ステップによりフルオロアルキルアイオダイド（１）とフルオロアルキルアイオダイド（２）とを含有する反応混合物（ｎ）を製造すること、
各反応ステップにおけるテトラフルオロエチレンの最大存在量を、フルオロアルキルアイオダイド（１）とフルオロアルキルアイオダイド（２）の合計モル数に対して０．０１〜１０モル％の範囲に維持すること、
各反応ステップにおけるラジカル開始剤の最大存在量を、フルオロアルキルアイオダイド（１）とフルオロアルキルアイオダイド（２）の合計モル数に対して、０．０００５〜０．５モル％とすること、
第ｎ段の反応ステップ終了後における反応混合物（ｎ）中におけるフルオロアルキルアイオダイド（１）の反応率を１０％以下とすること
を特徴とするフルオロアルキルアイオダイド（２）の製造方法。
［３］各反応ステップの前に、フルオロアルキルアイオダイド（１）および／またはフルオロアルキルアイオダイド（２）、テトラフルオロエチレン、ラジカル開始剤を攪拌機にて混合する工程を有する［１］または［２］に記載の製造方法。
［４］反応混合物（２）または第ｎ段の反応ステップ終了後における反応混合物（ｎ）からフルオロアルキルアイオダイド（２）を分離する工程を有する［１］〜［３］のいずれかに記載の製造方法。
［５］各反応ステップの反応温度が、４０〜１２０℃である［１］〜［４］のいずれかに記載の製造方法。
［６］前記反応混合物（２）または前記反応混合物（ｎ）からフルオロアルキルアイオダイド（２）を分離した後、フルオロアルキルアイオダイド（１）を第１段反応ステップでのフルオロアルキルアイオダイド（１）として使用する［１］〜［５］のいずれかに記載の製造方法。
［７］前記フルオロアルキルアイオダイド（１）が、Ｃ４Ｆ９Ｉ、またはＣ４Ｆ９ＩとＣ２Ｆ５Ｉの混合物である、［１］〜［６］のいずれかに記載の製造方法。
［８］前記フルオロアルキルアイオダイド（２）が、Ｃ６Ｆ１３Ｉである、［１］〜［７］のいずれかに記載の製造方法。
［９］前記ラジカル開始剤が、含フッ素過酸化物である、［１］〜［８］のいずれかに記載の製造方法。
［１０］前記フルオロアルキルアイオダイド（１）の反応率が１．８〜５％であり、かつ、炭素数８以上のフルオロアルキルアイオダイドの選択率が６％以下である、［１］〜［９］のいずれかに記載の製造方法。
【発明の効果】
【００１６】
本発明の製造方法によれば、所望の重合度のフルオロアルキルアイオダイド（２）を、選択率が高く、かつ生産性が高く、製造することができる。
【図面の簡単な説明】
【００１７】
【図１】フルオロアルキルアイオダイドの製造装置の概略図
【発明を実施するための形態】
【００１８】
本明細書においては、フルオロアルキルアイオダイド（１）を化合物（１）と記す。同様に、フルオロアルキルアイオダイド（２）を化合物（２）と記す場合がある。また、本明細書におけるＲｆ基は、アルキル基の水素原子の一部またはすべてがフッ素原子に置換された基であり、ＲＦ基は、アルキル基の水素原子のすべてがフッ素原子に置換された基である。
【００１９】
図１は、フルオロアルキルアイオダイドの製造装置の一例を示す構成図である。製造装置１０は、化合物（１）、テトラフルオロエチレンとラジカル開始剤を含む混合液１を調製し、化合物（１）にテトラフルオロエチレンを付加させて化合物（２）を含む反応混合物（１）を得る反応器１２と、反応混合物（１）、テトラフルオロエチレンとラジカル開始剤を含む混合液２を調製し、化合物（１）にテトラフルオロエチレンを付加させて化合物（２）を反応混合物（１）より多く含む反応混合物（２）を得る反応器１４と、反応混合物（２）、テトラフルオロエチレンとラジカル開始剤を含む混合液３を調製し、化合物（１）にテトラフルオロエチレンを付加させて化合物（２）を反応混合物（２）より多く含む反応混合物（３）を得る反応器１６と、反応混合物（３）、テトラフルオロエチレンとラジカル開始剤を含む混合液４を調製し、化合物（１）にテトラフルオロエチレンを付加させて化合物（２）を反応混合物（３）より多く含む反応混合物（４）を得る反応器１８と、反応器１２に化合物（１）を供給する化合物（１）供給流路２０と、反応器１２にテトラフルオロエチレンを供給するテトラフルオロエチレン供給流路２２と、反応器１２にラジカル開始剤を供給するラジカル開始剤供給流路２４と、反応器１２内の反応混合物（１）を反応器１４に供給する反応混合物（１）供給流路２６と、反応器１４にテトラフルオロエチレンを供給するテトラフルオロエチレン供給流路２８と、反応器１２にラジカル開始剤を供給するラジカル開始剤供給流路３０と、反応器１４内の反応混合物（２）を反応器１６に供給する反応混合物（２）供給流路３２と、反応器１６にテトラフルオロエチレンを供給するテトラフルオロエチレン供給流路３４と、反応器１６にラジカル開始剤を供給するラジカル開始剤供給流路３６と、反応器１６内の反応混合物（３）を反応器１８に供給する反応混合物（３）供給流路３８と、反応器１８にテトラフルオロエチレンを供給するテトラフルオロエチレン供給流路４０と、反応器１８にラジカル開始剤を供給するラジカル開始剤供給流路４２と、反応器１８内の反応混合物（４）を排出する反応混合物（４）排出流路４４とを具備する。
【００２０】
反応器１２、反応器１４、反応器１６、反応器１８は、撹拌機を備えたオートクレーブである。
【００２１】
なお、フルオロアルキルアイオダイドの製造装置は、図示する例のものに限定はされない。
【００２２】
たとえば、反応器として、管型反応器を用いてもよい。管型反応器の断面形状は、円形もしくは円形状に限定されず、楕円形状、角形状等であってもよい。管型反応器は、単管式であってもよい。管型反応器は、反応管の軸方向が垂直方向となるように設置されなくてもよい。管型反応器内に充填物を装填してもよい。充填物の材料としては、耐腐食性のものが好ましく、金属であってもよく、樹脂であってもよい。充填物は、不規則充填物でもよく、規則充填物であってもよい。
【００２３】
また、反応器は、それぞれ独立したものでもよく、反応器内で複数に分割されていてもよい。さらに、フルオロアルキルアイオダイドの製造装置として、特許文献１に記載の製造装置を用いてもよい。
【００２４】
＜フルオロアルキルアイオダイドの製造方法＞
つぎに、製造装置１０を用いたフルオロアルキルアイオダイドの製造方法について説明する。
本発明のフルオロアルキルアイオダイド製造方法は、下記の工程（ａ）〜（ｄ）を経て製造される。さらに、下記の工程（ｅ）を有することが好ましい。
【００２５】
工程（ａ）：化合物（１）、テトラフルオロエチレンおよびラジカル開始剤を含む混合液を得る工程。
【００２６】
工程（ｂ）：工程（ａ）で得られた混合液を反応させる第１段反応ステップによって、化合物（２）を含有する反応混合物（１）を得る工程。
【００２７】
工程（ｃ）：工程（ｂ）で得られた反応混合物（１）に、ラジカル開始剤またはラジカル開始剤とテトラフルオロエチレンとを供給して反応させる次段の反応ステップを（ｎ−１）回（ただしｎは２または３以上の整数）繰り返すことからなる、合計ｎ回の反応ステップにより化合物（１）と化合物（２）とを含有する反応混合物（ｎ）を製造する工程。
【００２８】
工程（ｄ）：反応混合物（２）または第ｎ段の反応ステップ終了後における反応混合物（ｎ）から化合物（２）を分離する工程。
【００２９】
工程（ｅ）：前記反応混合物（２）または前記反応混合物（ｎ）から化合物（２）を分離した後、化合物（１）を第１段反応ステップでの化合物（１）として使用する工程。
【００３０】
工程（ａ）：
化合物（１）、テトラフルオロエチレンおよびラジカル開始剤を混合する方法として、攪拌機を有する反応器、ラインミキサー、ポンプ循環などが挙げられる。
【００３１】
化合物（１）、テトラフルオロエチレンおよびラジカル開始剤の混合は、均一に分散させることが選択率を高めるため、反応前に攪拌機を用いて混合する工程を有することが好ましい。
【００３２】
工程（ａ）における滞留時間は、３０分以下が好ましく、２０分以下がより好ましく、５〜２０分が特に好ましい。
【００３３】
混合温度は、ラジカル開始剤が分解されない温度が好ましい。具体的には、−２０〜１００℃が好ましい。
【００３４】
化合物（１）において、Ｒｆは、炭素数が４以下、好ましくは炭素数が２〜４のポリフルオロアルキル基であり、直鎖であっても分岐があってもよく、直鎖のパーフルオロアルキル基であるのが好ましい。化合物（１）は、目的とする化合物（２）の炭素鎖長に応じて選択すればよい。目的とする化合物（２）が、Ｃ６Ｆ１３Ｉであるとき、化合物（１）はＣ４Ｆ９Ｉであってもよく、またはＣ４Ｆ９ＩとＣ２Ｆ５Ｉの混合物であってもよい。
【００３５】
混合液中の化合物（１）とテトラフルオロエチレンとのモル比（化合物（１）／テトラフルオロエチレン）は、１以上が好ましい。テトラフルオロエチレンは、通常、化合物（１）に対して等モル以上に溶解することはないため、化合物（１）／テトラフルオロエチレンが１以上であれば、化合物（１）にテトラフルオロエチレンが飽和濃度以下で溶解することになり、工程（ｂ）において気液分離しにくくなる。テトラフルオロエチレンの供給量は、化合物（１）のモル数に対して、０．０１〜１０モル％であり、０．０５〜１０モル％がより好ましく、０．１〜５モル％が特に好ましい。
【００３６】
ラジカル開始剤としては、１０時間半減期温度が４０℃以下のラジカル開始剤が好ましい。ラジカル開始剤の１０時間半減期温度が４０℃以下であれば、化合物（２）をさらに高い選択率で、かつ高い生産性で得ることができる。また、ラジカル開始剤の１０時間半減期温度は、−２０℃以上が好ましく、より好ましくは０〜４０℃である。例えば、ラジカル開始剤は、過酸化物、アゾ化合物など種々の開始剤を用いることができる。具体的には、ジイソプロピルパーオキシジカーボネート、（Ｃ２Ｆ５ＣＯＯ）２、（Ｃ４Ｆ９ＣＯＯ）２、（Ｃ６Ｆ１３ＣＯＯ）２、（Ｃ８Ｆ１７ＣＯＯ）２が挙げられる。特に、ラジカル開始剤としては、副生成物を低減する効果があることから含フッ素過酸化物が好ましい。
【００３７】
ラジカル開始剤の量は、化合物（１）に対して、０．０００５〜０．５モル％が好ましく、０．００１〜０．１がより好ましく、０．００１〜０．０５モル％が特に好ましい。
【００３８】
ラジカル開始剤とテトラフルオロエチレンの供給方法は、一括添加であっても、連続添加であってもよい。
【００３９】
工程（ｂ）：
本発明における第１段反応ステップは、前記工程（ａ）の混合工程と同時に実施してもよく、それぞれ独立に実施してもよい。第１段反応ステップでは、工程（ａ）で得られた混合液中で化合物（１）にテトラフルオロエチレンを付加させ化合物（２）を得ることができる。反応温度は、ラジカル開始剤の１０時間半減期温度より好ましくは１０℃以上、より好ましくは２０℃以上高い温度が好ましい。該温度であれば、ラジカルが多数発生するため目的とする化合物（２）をより高い選択率で得ることができる。反応温度としては、具体的には、４０〜１２０℃が好ましく、５０〜１００℃がより好ましく、５０〜９０℃が特に好ましい。
【００４０】
反応時間は、混合液中のテトラフルオロエチレンが反応に寄与し、消費されるに十分な時間が好ましい。具体的には、５〜６０分が好ましく、１０〜４０分がより好ましい。
【００４１】
工程（ｂ）において、管型反応器を用いる場合、混合液が気液分離しないように制御することが好ましい。気液分離しないように制御するには、例えば、反応原料であるフルオロアルキルアイオダイドおよびテトラフルオロエチレンを予め均質な液状混合物として該管型反応器に供給し、反応系を気液分離しない条件下に液相状態に保持しつつ、反応器内に供給されたテトラフルオロエチレンを実質的に反応器内で消費させる方法が挙げられる。混合液が気液分離する場合、形成される気相部は、混合液に溶解できないテトラフルオロエチレンである。よって、気相部が形成されてしまうと、気相部との界面付近の液相部にテトラフルオロエチレンが偏在することになり、該界面付近の液相部にて化合物（２）とテトラフルオロエチレンとのテロメル化反応が進行し、化合物（２）より鎖長の長いフルオロアルキルアイオダイドが生成しやすく、化合物（２）の選択率が低下してしまう。一方で、混合液が気液分離しなければ、テトラフルオロエチレンが混合液中に存在するため、化合物（１）とテトラフルオロエチレンとのテロメル化反応が優先的に進行するため、鎖長の長いフルオロアルキルアイオダイドが生成しにくく、化合物（２）の選択性が向上する。
【００４２】
工程（ｃ）：
第２段反応ステップは、工程（ｂ）で得られた反応混合物（１）に、ラジカル開始剤またはラジカル開始剤とテトラフルオロエチレンとを供給して反応させることで、反応混合物（１）よりも化合物（２）の含有割合が高い反応混合物（２）を得ることができる。
【００４３】
第２段反応ステップ終了後における反応混合物中における化合物（１）の反応率は、目的とする化合物（２）以上の鎖長の増加を抑えるため、１０％以下であり、１〜８％が好ましく、１〜５％がより好ましい。化合物（１）の反応率が、１０％以上であると、化合物（２）とテトラフルオロエチレンの付加反応が生じ、選択性が低下する。
【００４４】
また、次ｎ段反応ステップは、工程（ｂ）で得られた反応混合物（１）に、ラジカル開始剤またはラジカル開始剤とテトラフルオロエチレンとを供給して反応させる次段の反応ステップを（ｎ−１）回（ただしｎは３以上の整数）繰り返すことで、反応混合物（ｎ−１）よりも化合物（２）の含有割合が高い反応混合物（ｎ）を得ることができる。
【００４５】
前段の反応ステップで生成した反応混合物にラジカル開始剤またはラジカル開始剤とテトラフルオロエチレンとを供給して反応させる次段の反応ステップを繰り返す回数は、３回以上が好ましく、３〜１２回がより好ましく、３〜８回が特に好ましい。反応ステップを繰り返す回数が３以上であれば、化合物（２）の選択率、生産性が向上する。
【００４６】
また、各反応ステップの前に、工程（ａ）と同様に、化合物（１）および／または化合物（２）、テトラフルオロエチレン、ラジカル開始剤を攪拌機にて混合する工程を有することが好ましい。
【００４７】
第ｎ段反応ステップ終了後における反応混合物中における化合物（１）の反応率は、目的とする化合物（２）以上の鎖長の増加を抑えるため、１０％以下であり、１．６〜８％が好ましく、１．８〜５％がより好ましい。化合物（１）の反応率が、１０％以上であると、化合物（２）とテトラフルオロエチレンの付加反応が生じ、選択性が低下する。
【００４８】
各反応ステップにおける反応温度は、４０〜１２０℃が好ましく、５０〜１００℃がより好ましく、５０〜９０℃が特に好ましい。
【００４９】
各反応ステップにおける反応時間は、５〜６０分が好ましく、１０〜４０分がより好ましい。
【００５０】
各反応ステップにおけるテトラフルオロエチレンの最大存在量は、化合物（１）と化合物（２）の合計モル数に対して０．０１〜１０モル％の範囲に維持する。さらに好ましい範囲として、０．０５〜１０モル％がより好ましく、０．１〜５モル％が特に好ましい。テトラフルオロエチレンの最大存在量が、１０モル％以上となると、生成した化合物（２）にさらにテトラフルオロエチレンが反応しやすくなり、選択性が低下してしまう。テトラフルオロエチレンの総供給量は、化合物（１）と化合物（２）の合計モル数に対して、０．０２〜１０モル％が好ましく、０．１〜１０モル％がより好ましく、０．２〜５モル％が特に好ましい。
【００５１】
各反応ステップでは、そのステップの反応器内に存在するテトラフルオロエチレンはすべて反応しなくてもよい。未反応のテトラフルオロエチレンは反応混合物中の成分として次の反応ステップの反応器に送られる。したがって、次の反応ステップの反応器にはテトラフルオロエチレンを供給することなく、この未反応のテトラフルオロエチレンを反応させることができる。例えば、第１段反応ステップの反応器のみにテトラフルオロエチレンを供給し、第２段反応ステップ以降はテトラフルオロエチレンを反応器に供給することなく、化合物（２）を生成させることができる。
【００５２】
各反応ステップにおけるテトラフルオロエチレンの最大存在量とは、この未反応のテトラフルオロエチレンと当該反応ステップの反応器に供給されたテトラフルオロエチレンの合計量をいう。当該反応ステップでは、テトラフルオロエチレン供給後反応開始までの間が、当該反応ステップにおけるテトラフルオロエチレンの存在量が最大となる時点である。
【００５３】
ラジカル開始剤の最大存在量は、各反応ステップにおいて、化合物（１）と化合物（２）の合計モル数に対して、０．０００５〜０．５モル％である。０．００１〜０．１モル％がより好ましく、０．００１〜０．０５モル％が特に好ましい。一般に、テロメル反応においてラジカル開始剤が多いと生産性および選択性が向上することが知られているが、過剰のラジカル開始剤は開始剤の使用効率が低下してしまうため、生産性が低下する。
【００５４】
ラジカル開始剤の総供給量は、化合物（１）と化合物（２）の合計モル数に対して、０．００１〜０．５モル％が好ましく、０．００２〜０．１モル％がより好ましく、０．００２〜０．０５モル％が特に好ましい。
【００５５】
各反応ステップでは、そのステップの反応器内に存在するラジカル開始剤はすべて反応しなくてもよい。未反応のラジカル開始剤は反応混合物中の成分として次の反応ステップの反応器に送られる。したがって、次の反応ステップの反応器にはラジカル開始剤を供給することなく、この未反応のラジカル開始剤を反応させることができる。通常の反応では生成する反応混合物中の未反応のラジカル開始剤の量は少ないことより、各反応ステップの反応器にはそれぞれラジカル開始剤を供給することが好ましい。各反応ステップにおけるラジカル開始剤の最大存在量とは、この未反応のラジカル開始剤と当該反応ステップの反応器に供給されたラジカル開始剤の合計量をいう。当該反応ステップでは、ラジカル開始剤供給後反応開始までの間が、当該反応ステップにおけるラジカル開始剤の存在量が最大となる時点である。
【００５６】
工程（ｃ）終了後、目的とする化合物（２）を高い選択率で得ることができる。例えば、化合物（２）がＣ６Ｆ１３Ｉである場合、炭素数８以上のフルオロアルキルアイオダイドの生成を抑制でき、Ｃ６Ｆ１３Ｉの生成量（モル）に対する炭素数８以上のフルオロアルキルアイオダイドの生成量（モル）の比率（１００分率）である、（Ｃ８＋/Ｃ６）×１００％を１０％以下とすることが好ましく、６％以下が特に好ましい。
本発明において、Ｃ６Ｆ１３Ｉの生成量（モル）に対する炭素数８以上のフルオロアルキルアイオダイドの生成量（モル）の比率（１００分率％）である、（Ｃ８＋/Ｃ６）×１００％を、炭素数８以上のフルオロアルキルアイオダイドの選択率ともいう。
本発明において、化合物（１）であるフルオロアルキルアイオダイド（１）の反応率が１．８〜５％であり、かつ、炭素数８以上のフルオロアルキルアイオダイドの選択率が６％以下であるのが特に好ましい。
【００５７】
工程（ｄ）：反応混合物（２）または第ｎ段の反応ステップ終了後における反応混合物（ｎ）から化合物（２）を分離するには、蒸留、分液、または抽出などを目的に応じ適宜用いることができる。なかでも、反応混合物（ｎ）を蒸留することで、未反応の化合物（１）、生成した化合物（２）および副生成物を分離することが好ましい。
【００５８】
工程（ｅ）：
前記反応混合物から化合物（２）を分離した後、化合物（１）を第１段反応ステップでの化合物（１）として使用することが、生産性、コストの面から好ましい。
【００５９】
本発明においては、工程（ａ）〜工程（ｅ）をそれぞれ連続運転することが好ましく、工程（ａ）〜工程（ｅ）を接続した連続プロセスで行うことが特に好ましい。
【００６０】
化合物（２）をさらに鎖長伸長し、最終的に炭素鎖長の長いフルオロアルキルアイオダイドを得る場合は、工程（ａ）〜工程（ｅ）を１サイクルとし、前サイクルの化合物（２）を次サイクルの化合物（１）として用いながら、該サイクルを繰り返し行えばよい。
【００６１】
回収された化合物（２）は、たとえば、アクリル酸フルオロアルキルエステルのアルコール成分の原料として用いる。化合物（２）としては、下記の利点を有することから、Ｃ６Ｆ１３Ｉが好ましい。
（ｉ）アクリル酸フルオロアルキルエステルの（共）重合体を含む撥水撥油剤が、基材の風合いを保ちつつ、基材に撥水性を付与でき、また、低温での基材付着性（低温キュア性）が良好である。
（ii）アクリル酸フルオロアルキルエステルの重合時の乳化安定性が良好である。
（iii）炭素数が６以下のフルオロアルキル化合物は、炭素数が８以上のフルオロアルキル化合物に比べ、生分解性等の環境適応性が良好である。
アクリル酸フルオロアルキルエステルは、公知方法によって製造できる。
【００６２】
得られるアクリル酸フルオロアルキルエステルとしては、たとえば、下記化合物（Ａ）が挙げられ、下記化合物（Ａ−１）が好ましい。
【００６３】
ＣＨ２＝ＣＺＣＯＯ（Ｃ２Ｈ４）ｙＣＦ２ＣＦ２Ｒｆ  ・・・（Ａ）、
ＣＨ２＝ＣＺＣＯＯＣ２Ｈ４ＣＦ２ＣＦ２Ｒｆ    ・・・（Ａ−１）。
【００６４】
ただし、Ｚは、Ｈ、ＣＨ３、Ｃ２Ｈ５、Ｃｌ、ＦまたはＢｒであり、ｙは、１以上の整数である。
【００６５】
以上説明した本発明のフルオロアルキルアイオダイドの製造方法にあっては、２以上の反応ステップを繰り返すことで、化合物（２）を高い選択率で、かつ高い生産性で得ることができる。
【００６６】
すなわち、反応ステップにおけるテトラフルオロエチレンの最大存在量を低くすることで化合物（１）とテトラフルオロエチレンが繰り返し反応することを抑制し、重合度の選択率を高めることができる。また、ラジカル開始剤の最大存在量を低く抑えることで、発生したラジカル同士が相互に反応することを抑制し、反応効率を高め、生産性を高めることができる。
【実施例】
【００６７】
以下、実施例によって本発明を詳細に説明するが、本発明はこれらに限定されない。【００６８】
例１〜５、例１０〜１２は実施例であり、例６〜９、例１３、例１４は比較例である。【００６９】
反応器から排出される混合液について、ガスクロマトグラフにより組成分析を行い、下記のようにしてＣ８＋／Ｃ６（％）、Ｃ４Ｆ９Ｉ反応率を求めた。【００７０】
＜Ｃ８＋／Ｃ６（％）＞
組成分析の結果を用い、下式からＣ８+／Ｃ６（％）を求めた。【００７１】
Ｃ８＋／Ｃ６（％）＝（Ｃ８Ｆ１７Ｉ（モル）＋Ｃ１０Ｆ２１Ｉ（モル）+・・・）／Ｃ６Ｆ１３Ｉ（モル）×１００
＜Ｃ４Ｆ９Ｉ反応率＞
反応器出口流量値と組成分析の結果、下式からＣ４Ｆ９Ｉ反応率を求めた。【００７２】
Ｃ４Ｆ９Ｉ反応率（％）＝[１−｛Ｃ４Ｆ９Ｉ出口濃度（ｇ／ｇ）×出口流量（ｇ／分）｝／｛Ｃ４Ｆ９Ｉ入口濃度（ｇ／ｇ）×入口流量（ｇ／分）｝]×１００。【００７３】
〔例１〕
撹拌機付きオートクレーブ１（ステンレス製、容積：１Ｌ）に、化合物（１）としてＣ４Ｆ９Ｉを流速２５ｍＬ／分、ＣＦ２＝ＣＦ２（テトラフルオロエチレン）を流速０．１０ｇ／分、（Ｃ２Ｆ５ＣＯＯ）２（１０時間半減期温度：２８℃）を流速０．００６５ミリモル／分で供給し、撹拌機にて混合して混合液を調製した。オートクレーブ内の温度は７０℃とし、オートクレーブ内における混合液の滞留時間は、２０分とした。得られた反応混合物（１）は、化合物（２）であるＣ６Ｆ１３Ｉを含んでいた。テトラフルオロエチレンおよび（Ｃ２Ｆ５ＣＯＯ）２の供給量は、Ｃ４Ｆ９Ｉに対して、それぞれ０．６５モル％、０．００４２５モル％であった。【００７４】
オートクレーブ１の底部から反応混合物（１）を抜き取り、撹拌機付きオートクレーブ２（ステンレス製、容積：１Ｌ）に、流速２５ｍＬ／分で供給し、ＣＦ２＝ＣＦ２（テトラフルオロエチレン）を流速０．１０ｇ／分、（Ｃ２Ｆ５ＣＯＯ）２（１０時間半減期温度：２８℃）を流速０．００６５ミリモル／分で供給し、撹拌機にて混合して混合液を調製した。オートクレーブ内の温度は７０℃とし、オートクレーブ内における混合液の滞留時間は、２０分とし、化合物（２）であるＣ６Ｆ１３Ｉを含む反応混合物（２）を得た。テトラフルオロエチレンおよび（Ｃ２Ｆ５ＣＯＯ）２の供給量は、混合液中のテロマーの合計に対して、それぞれ０．６５モル％、０．００４２５モル％であった。【００７５】
オートクレーブ２の底部から反応混合物（２）を抜き取り、組成分析を行い、Ｃ４Ｆ９Ｉ反応率、Ｃ８+／Ｃ６（％）を求めた。結果を表１に示す。【００７６】
〔例２〜５〕
反応ステップの繰り返し回数（ｎ）および各反応ステップにおけるテトラフルオロエチレン、（Ｃ２Ｆ５ＣＯＯ）２の供給量を表１に示す量に変更した以外は、例１と同様にしてＣ６Ｆ１３Ｉを含む反応混合物（ｎ）を製造した。第３段反応ステップ以降の反応器としては、例１のオートクレーブ２と同様の撹拌機付きオートクレーブを使用し、表１に示す反応条件以外は、例１の第２段反応ステップの反応と同様の条件で反応を行った。
最終ステップでの反応器から排出される反応混合物（ｎ）について、組成分析を行い、Ｃ８＋／Ｃ６（％）、Ｃ４Ｆ９Ｉ反応率を求めた。結果を表１に示す。【００７７】
〔例６〕
撹拌機付きオートクレーブ１（ステンレス製、容積：１Ｌ）に、流速２５ｍＬ／分で供給し、ＣＦ２＝ＣＦ２（テトラフルオロエチレン）を流速０．２０ｇ／分、（Ｃ２Ｆ５ＣＯＯ）２（１０時間半減期温度：３１℃）を流速０．０１３ミリモル／分で供給し、撹拌機にて混合して混合液を調製した。オートクレーブ内の温度は７０℃とし、オートクレーブ内における混合液の滞留時間は、２０分とした。テトラフルオロエチレンおよび（Ｃ２Ｆ５ＣＯＯ）２の量は、混合液中のテロマーの合計に対して、それぞれ１．３０モル％、０．００８５モル％であった。
オートクレーブ１の底部から反応混合物を抜き取り、組成分析を行い、Ｃ４Ｆ９Ｉ反応率、Ｃ８＋／Ｃ６（％）を求めた。結果を表１に示す。【００７８】
〔例７〜９〕
テトラフルオロエチレン、（Ｃ２Ｆ５ＣＯＯ）２の供給量を表１に示す量に変更した以外は、例６と同様にしてＣ６Ｆ１３Ｉを含む反応混合物を製造した。
オートクレーブ１の底部から排出される反応混合物について、組成分析を行い、Ｃ４Ｆ９Ｉ反応率、Ｃ８＋／Ｃ６（％）を求めた。結果を表１に示す。【００７９】
〔例１０〕
混合槽である、撹拌機付きオートクレーブ１（ステンレス製、容積：１Ｌ）に、Ｃ４Ｆ９Ｉを流速２５ｍＬ／分、ＣＦ２＝ＣＦ２（テトラフルオロエチレン）を流速０．２０ｇ／分で供給し、（Ｃ２Ｆ５ＣＯＯ）２（１０時間半減期温度：２８℃）を流速０．０１３ミリモル／分で供給し、撹拌機にて混合して混合液を調製した。オートクレーブ１内の温度は１０℃とし、オートクレーブ１内における混合液の滞留時間は、１０分とした。テトラフルオロエチレンおよび（Ｃ２Ｆ５ＣＯＯ）２の供給量は、Ｃ４Ｆ９Ｉに対して、それぞれ１．３０モル％、０．００８５モル％であった。【００８０】
オートクレーブ１の底部から混合液のみを気相部がない状態で抜き取り、混合液を管型反応器１（単管式、容積：０．５Ｌ）の底部に供給した。
混合液が気液分離しないように、混合液を管型反応器１内の反応管の入口から出口に向かって流し、化合物（２）であるＣ６Ｆ１３Ｉを含む反応混合物（１）を得た。反応管内の温度は、７０℃とし、管型反応器１内における混合液の滞留時間は、２０分とした。【００８１】
管型反応器１から反応混合物（１）を抜き取り撹拌機付きオートクレーブ２（ステンレス製、容積：１Ｌ）に、Ｃ４Ｆ９Ｉを流速２５ｍＬ／分ＣＦ２＝ＣＦ２（テトラフルオロエチレン）を流速０．１６ｇ／分で供給し、（Ｃ２Ｆ５ＣＯＯ）２（１０時間半減期温度：２８℃）を流速０．０１３ミリモル／分で供給し、撹拌機にて混合して混合液を調製した。オートクレーブ２内の温度は１０℃とし、オートクレーブ２内における混合液の滞留時間は、１０分とした。テトラフルオロエチレンおよび（Ｃ２Ｆ５ＣＯＯ）２の供給量は、Ｃ４Ｆ９Ｉに対して、それぞれ１．０２モル％、０．００８５モル％であった。【００８２】
オートクレーブ２の底部から混合液のみを気相部がない状態で抜き取り、混合液を管型反応器２（単管式、容積：０．５Ｌ）の底部に供給した。
混合液が気液分離しないように、混合液を管型反応器２内の反応管の入口から出口に向かって流し、化合物（２）であるＣ６Ｆ１３Ｉを含む反応混合物（２）を得た。反応管内の温度は、７０℃とし、管型反応器２内における混合液の滞留時間は、２０分とした。
管型反応器２の出口から反応混合物を抜き取り、組成分析を行い、Ｃ４Ｆ９Ｉ反応率、Ｃ８＋／Ｃ６（％）を求めた。結果を表２に示す。【００８３】
〔例１１〜１２〕
反応ステップの繰り返し回数（ｎ）および各反応ステップにおける攪拌機付きオートクレーブに供給するテトラフルオロエチレン、（Ｃ２Ｆ５ＣＯＯ）２の供給量を表２に示す量に変更した以外は、例４と同様にして、Ｃ６Ｆ１３Ｉを含む反応混合物（ｎ）を得た。
管型反応器から排出される反応混合物（ｎ）液について、組成分析を行い、Ｃ４Ｆ９Ｉ反応率、Ｃ８＋／Ｃ６（％）を求めた。結果を表２に示す
〔例１３〕
混合槽である、撹拌機付きオートクレーブ（ステンレス製、容積：１Ｌ）に、Ｃ４Ｆ９Ｉを流速２５ｍＬ／分ＣＦ２＝ＣＦ２（テトラフルオロエチレン）を流速０．３６ｇ／分で供給し、（Ｃ２Ｆ５ＣＯＯ）２（１０時間半減期温度：２８℃）を流速０．０２６ミリモル／分で供給し、撹拌機にて混合して混合液を調製した。オートクレーブ内の温度は１０℃とし、オートクレーブ内における混合液の滞留時間は、１０分とした。テトラフルオロエチレンおよび（Ｃ２Ｆ５ＣＯＯ）２の供給量は、Ｃ４Ｆ９Ｉに対して、それぞれ２．３２モル％、０．０１７モル％であった。【００８４】
オートクレーブの底部から混合液のみを気相部がない状態で抜き取り、混合液を管型反応器（単管式、容積：０．５Ｌ）の底部に供給した。
混合液が気液分離しないように、混合液を管型反応器内の反応管の入口から出口に向かって流し、化合物（３）であるＣ６Ｆ１３Ｉを含む反応混合物を得た。反応管内の温度は、７０℃とし、管型反応器内における混合液の滞留時間は、２０分とした。
管型反応器から排出される反応混合物について、組成分析を行い、Ｃ４Ｆ９Ｉ反応率、Ｃ８＋／Ｃ６（％）を求めた。結果を表２に示す。【００８５】
〔例１４〕
攪拌機付きオートクレーブに供給するテトラフルオロエチレン、（Ｃ２Ｆ５ＣＯＯ）２の供給量を表２に示す量に変更した以外は、例１３と同様にして、Ｃ６Ｆ１３Ｉを含む反応混合物を得た。
管型反応器から排出される反応混合物について、組成分析を行い、Ｃ４Ｆ９Ｉ反応率、Ｃ８＋／Ｃ６（％）を求めた。結果を表２に示す。【００８６】
【表１】
2011152499.tif 000003
【００８７】
【表２】
2011152499.tif 000004
【産業上の利用可能性】
【００８８】
本発明の製造方法によって得られたフルオロアルキルアイオダイドは、撥水撥油剤、フッ素系界面活性剤の原料として有用である。
なお、２０１０年６月４日に出願された日本特許出願２０１０−１２９０１３号の明細書、特許請求の範囲、図面及び要約書の全内容をここに引用し、本発明の明細書の開示として、取り入れるものである。
【符号の説明】
【００８９】
１０：フルオロアルキルアイオダイドの製造装置概略図
２０：化合物（１）供給流路
１２、１４、１６、１８：反応器である、撹拌機を備えたオートクレーブ
２２、２８、３４、４０：テトラフルオロエチレン供給流路
２４、３０、３６、４２：ラジカル開始剤供給流路
２６、３２、３８、４４：反応混合物（ｎ）供給流路
【図１】
2011152499.tif 000005
【国際調査報告】
2011152499.tif 000006
2011152499.tif 000007
2011152499.tif 000008
2011152499.tif 000009